FR 2798378 A1 20010316 FR 9910844 A 19990827 La présente invention est relative à une composition pour moulage dans le domaine de l'industrie de la céramique. Actuellement, on assiste à un engouement pour le moulage de sujets ou pièces présents notamment dans des musées. Or, dans l'industrie de la céramique, le moulage de pièces de grande taille ou de formes complexes nécessite l'emploi de plusieurs moules et la mise en oeuvre de techniques de raccordement entre les différentes pièces moulées: ceci entraîne de nombreuses manipulations pouvant être préjudiciables à la qualité de l'objet moulé et donc un coût important risquant de rendre le moulage de certaines pièces inintéressant sur un plan économique. Il est rappelé que les matériaux issus de l'industrie de la céramique traditionnelle sont dénommés faïence, grès, porcelaine sanitaire ou de collectivités, céramique en fonction de leur composition et/ou de leur utilisation, mais sont tous à base d'argile et sont moulés dans des moules absorbants et/ou par pressage. Aussi, un des buts de la présente invention est-il de fournir une composition pour moulage, qui permet de réaliser le moulage de tout objet en une seule fois quelles que soient les dimensions et/ou la complexité de celui-ci. Un autre but est de fournir une telle composition qui peut être utilisée en coopération avec tous les types de moules non-absorbants, souples ou rigides. Ces buts, ainsi que d'autres qui apparaîtront par la suite, sont atteints par une composition pour moulage qui est caractérisée, selon la présente invention, par le fait qu'elle comprend de 0 à 85 % en poids d'un agrégat réfractaire, de 2 à 30 % en poids d'un liant hydraulique, de 0 à 20 % en poids d'un agent de fluidification, de à 70 % en poids d'un fondant, et de 5 à 35 % en poids d'eau. Avantageusement, cette composition comprend aussi de 0 à 40 % en poids d'une charge métallique, et au plus 2 % d'un ou plusieurs agents tensioactifs. De préférence, les agrégats réfractaires sont choisis parmi les argiles calcinées telles que les chamottes ou les molochites, I'alumine pure, la silice sous forme de quartz ou de cristobalite. Avantageusement, le liant hydraulique est choisi parmi les ciments et les plâtres. De préférence, le fondant est choisi parmi les feldspaths sodiques ou sodico-potassiques, la syénite néphélinique, le calcin, le verre broyé. Avantageusement, I'agent tensio-actif est choisi parmi les agents mouillants, les débullants, les défloculants. La description qui va suivre et qui ne présente aucun caractère limitatif, per - 2 2798378 mettra à l'homme du métier d'être mieux à même de refaire la présente invention et d'en mieux comprendre les avantages. Pour réaliser une composition selon la présente invention, on mélange à sec, en général, les différents constituants puis on ajoute de l'eau de telle sorte que la teneur en eau de la composition soit au plus de 35 %. Mais on peut aussi mélanger les différents constituants en les délayant dans l'eau sous agitation: on les introduira, par exemple, dans un ordre de difficulté de délayage décroissant. Les exemples ci-après concernent un certain nombre de compositions qui ont été réalisées selon la présente invention. Exemple 1 Il a été réalisé les compositions ci-dessous pour l'obtention de différentes faïences: Composition (% en poids) F1 F2 F3 F4 F5 Liant: plâtre 20 14 12 11,6 11,7 - ciment à 70 % d'alumine 3,9 Réfractaires: molochite ou chamotte 3 2798378 Exemple 2: Il a été réalisé les compositions ci-dessous pour l'obtention de faïences colorées: Composition (% en poids) FC1 FC2 FC3 FC4 Liant: - plâtre 14 11, 2 14 14 Réfractaires - molochite ou chamotte 1 000 1 000 Ces différentes compositions ont permis d'obtenir des objets par coulage par gravité dans des moules, qui ont été cuits aux températures ci-dessus après démoulage. 4 2798378 Exemple 3: Il a été réalisé les compositions ci-dessous pour l'obtention de grès blanc: Composition (% en poids) G1 G2 G3 Liant: - ciment à 70 % d'alumine 1,5 4 - ciment blanc 6 4 - ciment à 80 % d'alumine 15 Réfractaires: molochite ou chamotte démoulage. 2798378 Exemple 4: Il a été réalisé la composition ci-dessous pour l'obtention d'un grès chamotté: Composition (% en poids) GC1 Liant: - ciment à 70 % d'alumine 3, 5 Réfractaires: - molochite ou chamotte dans des moules, qui ont été cuits à la température ci-dessus. 6 2798378 Exemple 5: Il a été réalisé la composition ci-dessous pour l'obtention d'un vitreous ou porcelaine sanitaire: Composition (% en poids) Vi Liant: -ciment à 70% d'alumine 3,5 Réfractaires: - molochite ou chamotte dans des moules, qui ont été cuits à la température ci-dessus après démoulage. o10 7 2798378 ExemDle 6: Il a été réalisé les compositions ci-après pour obtenir un grès chamotté en vue de son coulage sous vibration: Composition (% en poids) GC 1 GC 2 GC 3 Liant: - ciment à 70% d'alumine 3,9 3,9 3,8 Réfractaires: chamotte à 40 % d'alumine Les objets obtenus ont été démoulés puis cuits aux températures ci-dessus. 8 2798378 Exemple 7: Il a été réalisé les différentes compositions ci-après pour obtenir un grès blanc en vue de son coulage sous vibration. Composition (% en poids) GB1 GB2 GB3 GB4 GB5 I GB6 Liant: - ciment à 70 % d'alumine 4,3 4,2 4,3 4 4,1 4 Réfractaires: - molochite - Feldspath sodico- potassique Les objets obtenus ont été démoulés puis cuits aux températures ci-dessus. Après démoulage des objets obtenus à partir des compositions selon ces différents exemples, ces pièces obtenues encore humides doivent être séchées afin d'éviter leur explosion lors de la montée en température, dans la phase de cuisson. Avant d'être émaillées, les pièces sont, si nécessaire, engobées par pulvérisation: ceci permet de cacher les irrégularités de surface notamment dues aux grains de chamottes ainsi que la couleur du tesson si nécessaire. Avant d'être émaillées, elles peuvent être également biscuitées c'est-àdire cuites une première fois afin d'obtenir une meilleure qualité d'émail. Les produits obtenus à partir des compositions selon la présente invention offrent une accélération du façonnage et permettent une durée de vie plus élevées des moules ainsi qu'un gain énergétique en rendant inutile leur séchage. 2798378 REVENDICATIONS 1. - Composition pour moulage, caractérisée par le fait qu'elle comprend de 0 à 85 % en poids d'un agrégat réfractaire, de 2 à 30 % en poids d'un liant hy- draulique, de 0 à 20 % en poids d'un agent de fluidification, de 10 à 70 % en poids d'un fondant, et de 5 à 35 % en poids d'eau. 2. - Composition selon la revendication 1, caractérisée par le fait qu'elle comprend aussi de 0 à 40 % en poids d'une charge métallique, et au plus 2 % d'un ou plusieurs agents tensio-actifs. 3. - Composition selon la revendication 1, caractérisée par le fait que les agrégats réfractaires sont choisis parmi les argiles calcinées, I'alumine pure, la si- lice sous forme de quartz ou de cristobalite. 4. - Composition selon la revendication 1, caractérisée par le fait que le liant hydraulique est choisi parmi les ciments et les plâtres. 5. - Composition selon la revendication 1, caractérisée par le fait que le fon- dant est choisi parmi les feldspaths sodiques ou sodico-potassiques, les syénites néphéliniques, le calcin, le verre broyé. 6.- Composition selon la revendication 2, caractérisée par le fait que l'agent tensio-actif est choisi parmi les agents mouillants, les débullants, les défloculants.